REVENDICATIONS 1. Procédé de préparation d'un caoutchouc porteur d'un groupement générateur d'un radical libre stable comprenant une étape de traitement thermique d'un élastomère en présence d'un radical libre stable1 d'un initiateur de radicaux libres capable d'arracher un proton de l'élastomère1 d'un solvant et en l'absence de monomère vinylaromatique, de façon à ce que le caoutchouc porte en moyenne 0,1 à 10 groupements générateurs de radical libre stable par chaîne de caoutchouc. 2. Procédé selon la revendication 1, caractérisé en ce que les conditions opératoires du traitement thermique sont telles que le caoutchouc porte en moyenne 0,5 à 2 groupements générateurs de radical libre stable par chaîne de caoutchouc. 3. Procédé selon la revendication 1 ou 2 caractérisé en ce que le nombre (SFR) de mole de radical libre stable, le nombre tlNIT) de mole d'initiateur de radicaux libres, le nombre (ELAST) de mole d'élastomère, sont tels que FINIT x (INIT) soit soit compris entre 0,1 et 10, FSFR x (SFR) (ELAST) soit soit compris entre 0,1 et 10, (SFR) x FSFR FSFR représentant la fonctionnalité du radical libre stable, c'est-àdire le nombre de sites sur la même molécule de radical libre stable présentant l'état de radical libre stable, et FINîT représentant la fonctionnalité de l'initiateur de radicaux libres, c'est-à-dire le nombre de radicaux libres que chaque molécule d'initiateur est susceptible de générer. 4. Procédé selon l'une des revendications 1 à 3 caractérisé en ce que la température du traitement thermique est comprise entre (T1/2- 500 C) et 5. Procédé selon l'une des revendications 1 à 4 caractérisé en ce que le traitement thermique est réalisé entre 500C et i 500C. 6. Procédé selon l'une des revendications 1 à 5 caractérisé en ce que l'élastomère est un polybutadiène. 7. Caoutchouc comprenant en moyenne 0,1 à 10 groupements générateurs de radicaux libres stables par chaîne de caoutchouc. 8. Caoutchouc selon la revendication 7 caractérisé en ce qu'il comprend en moyenne de 0,5 à 2 groupements générateurs de radicaux libres stables par chaîne de caoutchouc. 9. Caoutchouc selon la revendication 7 ou 8 caractérisé en ce qu'il est obtenu à partir d'un polybutadiène que l'on a modifié pour lui faire porter un groupement générateur de radical libre stable. 10. Procédé de préparation d'une composition comprenant une matrice de polymère vinylaromatique et des particules de caoutchouc comprenant une étape de polymérisation d'au moins un monomère vinylaromatique en présence d'un caoutchouc porteur, préalablement à ladite polymérisation, d'un groupement générateur d'un radical libre stable. 11. Procédé selon la revendication 10 caractérisé en ce que le caoutchouc est l'un de ceux des revendications 7 à 9. 12. Procédé selon la revendication 10 ou 11 caractérisé en ce que la polymérisation est amorcée thermiquement, sans initiateur ni catalyseur, et est réalisée entre 100 et 2000C. 13. Procédé selon la revendication 10 ou 11 caractérisé en ce que la polymérisation est réalisée entre 90 et 1600C, en présence d'un amorceur de polymérisation. 14. Procédé selon l'une des revendications 10 à 13 caractérisé en ce que au moins un monomère vinylaromatique est le styrène.